(57)【要約】      （修正有）【課題】防火性及び施工性に優れる化粧シート、及び該化粧シートの製造方法の提供。【解決手段】基材フィルム１０と、基材フィルム１０の少なくとも一方の側に設けられた粘着剤層２０と、を備えた化粧シート１であって、基材フィルム１０に三酸化アンチモンを含み、粘着剤層２０に粘着剤と臭素系難燃剤とを含み、三酸化アンチモンを含まず、下記発熱性試験において、試験片として、両表面に原紙を有する石膏ボードと前記石膏ボードの輻射熱の与えられる側に積層された化粧シート１とを有する積層体を用いたときの前記試験片の２０分間の試験時間での総発熱量が７．２ＭＪ／ｍ２以下であり、下記初期粘着力試験において、初期粘着力が５℃環境下で、５Ｎ／２５ｍｍ以上、２３℃、５０％ＲＨ環境下で、１５Ｎ／２５ｍｍ以上であり、かつ、下記定荷重性試験において、定荷重性が５ｍｍ以下である化粧シート１。【選択図】図１
2018192637.tif 000002
【特許請求の範囲】
【請求項１】
基材フィルムと、前記基材フィルムの少なくとも一方の側に設けられた粘着剤層と、を備えた化粧シートであって、前記基材フィルムに三酸化アンチモンを含み、
前記粘着剤層に粘着剤と臭素系難燃剤とを含み、三酸化アンチモンを含まず、
下記発熱性試験において、試験片として、両表面に原紙を有する石膏ボードと前記石膏ボードの輻射熱の与えられる側に積層された前記化粧シートとを有する積層体を用いたときの前記試験片の２０分間の試験時間での総発熱量が７．２ＭＪ／ｍ２以下であり、
下記初期粘着力試験において、初期粘着力が５℃環境下で、５Ｎ／２５ｍｍ以上、２３℃、５０％ＲＨ環境下で、１５Ｎ／２５ｍｍ以上であり、かつ、
下記定荷重性試験において、剥離距離が５ｍｍ以下である化粧シート。
発熱性試験：ＩＳＯ ５６６０−１：２００２ コーンカロリーメータ法に準拠し、試験片表面での輻射熱条件が５０ｋＷ／ｍ２で測定される発熱性試験
初期粘着力：ＪＩＳ Ｚ０２３７：２００９に準拠し、化粧シートの試験片をステンレス試験板（試験板）にローラ圧着しながら貼付し、貼付から３０秒以内に、剥離速度３００ｍｍ／ｍｉｎの条件で、試験片を試験板に対して１８０°に引きはがす試験方法により測定される初期粘着力試験
定荷重性試験：化粧シートから幅２５ｍｍ、長さ１００ｍｍの試験片を切り出し、試験片の一方の端部から５０ｍｍの粘着剤層面を試験板に対してローラ圧着しながら貼付し、貼付直後から２４時間、２３℃、５０％ＲＨの標準環境下に放置した後、試験板を試験片が貼付された面を下側に向けて水平に配置し、試験片の他方の端部に、試験片が鉛直方向に剥離するように質量５０ｇのおもりを取り付け、その状態を２４時間維持した後、試験片が試験板の表面から剥離される距離（剥離距離、ｍｍ）で測定される定荷重性試験
【請求項２】
前記粘着剤層が、粘着剤乾燥質量１００質量部に対して、臭素系難燃剤を乾燥質量として５〜３０質量部含有する、請求項１に記載の化粧シート。
【請求項３】
前記臭素系難燃剤が、臭素化イソシアヌラートである、請求項１又は２に記載の化粧シート。  
【請求項４】
前記臭素化イソシアヌラートが、トリス（２，３−ジブロモプロピル）イソシアヌラートである、請求項３記載の化粧シート。
【請求項５】
前記粘着剤層に、さらに、リン系難燃剤を含む、請求項１〜４のいずれか一項に記載の化粧シート。
【請求項６】
前記リン系難燃剤が、リン酸エステル系難燃剤である、請求項５記載の化粧シート。
【請求項７】
前記リン酸エステル系難燃剤が、縮合リン酸エステルである、請求項６記載の化粧シート。
【請求項８】
前記粘着剤がアクリル系樹脂を含有する、請求項１〜７のいずれか一項に記載の化粧シート。
【請求項９】
前記基材フィルムが塩化ビニル系樹脂を含有する、請求項１〜８のいずれか一項に記載の化粧シート。
【請求項１０】
前記基材フィルム上に、前記粘着剤層を設ける、請求項１〜９のいずれか一項に記載の化粧シートの製造方法。
【発明の詳細な説明】
【技術分野】
【０００１】
本発明は、化粧シート、及び化粧シートの製造方法に関する。
【背景技術】
【０００２】
化粧シートは、壁や床、天井等の表面に設置されるシート状の内装建材として、広く用いられている。化粧シートには、木目や石目調の装飾が施されたものもあり、室内装飾の目的でも利用されている。
一方、建築基準法では、内装建材に不燃や難燃の防火材料を用いることについて定められている。そのため、化粧シートにおいても、所定の防火性能が発揮されることが求められている。
また、化粧シートに用いられる粘着剤は、施工性の観点から、低温及び常温でも粘着性能を発揮することが求められている。
【０００３】
特許文献１には、粘着剤層に、（メタ）アクリル酸エステル共重合体、臭素系難燃剤、三酸化アンチモン、タッキファイヤーおよびポリイソシアネート系硬化剤を含有する不燃性化粧シートが開示されている。
【先行技術文献】
【特許文献】
【０００４】
【特許文献１】特開２０１０−２２９３２７号公報
【発明の概要】
【発明が解決しようとする課題】
【０００５】
しかしながら、特許文献１には、低温での粘着性能、及び、定荷重性については検討されておらず、防火性及び施工性に優れ、且つ定荷重性にも優れる化粧シートの提供が求められる。
本発明は、上記事情に鑑み、防火性、施工性及び定荷重性に優れる化粧シート、及び該化粧シートの製造方法を提供することを目的とする。
【課題を解決するための手段】
【０００６】
発明者らは、基材層に、三酸化アンチモンを含有させるとともに、粘着剤層に、粘着剤と臭素系難燃剤とを含有させ、三酸化アンチモンを含有させないことにより、粘着性能を損なうことなく、かつ、基材層に含まれる三酸化アンチモンと粘着剤に含まれる臭素系難燃剤とが、化粧シートの燃焼時に混合されて、粘着剤由来の発熱量を抑制でき、防火性及び施工性に優れる化粧シートが得られることを見出し、本発明を完成させた。
【０００７】
すなわち本発明は、下記の特徴を有する化粧シート、及び化粧シートの製造方法を提供するものである。
（１）基材フィルムと、前記基材フィルムの少なくとも一方の側に設けられた粘着剤層と、を備えた化粧シートであって、前記基材フィルムに三酸化アンチモンを含み、
前記粘着剤層に粘着剤と臭素系難燃剤とを含み、三酸化アンチモンを含まず、
下記発熱性試験において、試験片として、両表面に原紙を有する石膏ボードと前記石膏ボードの輻射熱の与えられる側に積層された前記化粧シートとを有する積層体を用いたときの前記試験片の２０分間の試験時間での総発熱量が７．２ＭＪ／ｍ２以下であり、
下記初期粘着力試験において、初期粘着力が５℃環境下で、５Ｎ／２５ｍｍ以上、２３℃、５０％ＲＨ環境下で、１５Ｎ／２５ｍｍ以上であり、かつ、
下記定荷重性試験において、剥離距離が５ｍｍ以下である化粧シート。
発熱性試験：ＩＳＯ ５６６０−１：２００２ コーンカロリーメータ法に準拠し、試験片表面での輻射熱条件が５０ｋＷ／ｍ２で測定される発熱性試験
初期粘着力：ＪＩＳ Ｚ０２３７：２００９に準拠し、化粧シートの試験片をステンレス試験板（試験板）にローラ圧着しながら貼付し、貼付から３０秒以内に、剥離速度３００ｍｍ／ｍｉｎの条件で、試験片を試験板に対して１８０°に引きはがす試験方法により測定される初期粘着力試験
定荷重性試験：化粧シートから幅２５ｍｍ、長さ１００ｍｍの試験片を切り出し、試験片の一方の端部から５０ｍｍの粘着剤層面を試験板に対してローラ圧着しながら貼付し、貼付直後から２４時間、２３℃、５０％ＲＨの標準環境下に放置した後、試験板を試験片が貼付された面を下側に向けて水平に配置し、試験片の他方の端部に、試験片が鉛直方向に剥離するように質量５０ｇのおもりを取り付け、その状態を２４時間維持した後、試験片が試験板の表面から剥離される距離（剥離距離、ｍｍ）で測定される定荷重性試験
（２）前記粘着剤層が、粘着剤乾燥質量１００質量部に対して、臭素系難燃剤を乾燥質量として５〜３０質量部含有する、前記（１）に記載の化粧シート。
（３）前記臭素系難燃剤が、臭素化イソシアヌラートである、前記（１）又は（２）に記載の化粧シート。
（４）前記臭素化イソシアヌラートが、トリス（２，３−ジブロモプロピル）イソシアヌラートである、前記（３）に記載の化粧シート。
（５）前記粘着剤層に、さらに、リン系難燃剤を含む、前記（１）〜（４）のいずれか一つに記載の化粧シート。
（６）前記リン系難燃剤が、リン酸エステル系難燃剤である、前記（５）記載の化粧シート。
（７）前記リン酸エステル系難燃剤が、縮合リン酸エステルである、前記（６）記載の化粧シート。
（８）前記粘着剤がアクリル系樹脂を含有する、前記（１）〜（７）のいずれか一つに記載の化粧シート。
（９）前記基材フィルムが塩化ビニル系樹脂を含有する、前記（１）〜（８）のいずれか一つに記載の化粧シート。
（１０）前記基材フィルム上に、前記粘着剤層を設ける、前記（１）〜（９）のいずれか一つに記載の化粧シートの製造方法。
【発明の効果】
【０００８】
本発明によれば、防火性及び施工性に優れる化粧シート、及び該化粧シートの製造方法を提供できる。
【図面の簡単な説明】
【０００９】
【図１】実施形態の化粧シートの構成を示す断面図である。
【発明を実施するための形態】
【００１０】
≪化粧シート≫
本発明の化粧シートは、基材フィルムと、前記基材フィルムの少なくとも一方の側に設けられた粘着剤層と、を備えた化粧シートであって、
前記基材フィルムに三酸化アンチモンを含み、
前記粘着剤層に、粘着剤と臭素系難燃剤とを含み、三酸化アンチモンを含まず、
下記発熱性試験において、試験片として、両表面に原紙を有する石膏ボードと前記石膏ボードの輻射熱の与えられる側に積層された前記化粧シートとを有する積層体を用いたときの前記試験片の２０分間の試験時間での総発熱量が７．２ＭＪ／ｍ２以下であり、
下記初期粘着力試験において、初期粘着力が５℃環境下で、５Ｎ／２５ｍｍ以上、２３℃、５０％ＲＨ環境下で、１５Ｎ／２５ｍｍであり、かつ、
下記定荷重性試験において、剥離距離が５ｍｍ以下である化粧シートである。
発熱性試験：ＩＳＯ ５６６０−１：２００２ コーンカロリーメータ法に準拠し、試験片表面での輻射熱条件が５０ｋＷ／ｍ２で測定される発熱性試験
初期粘着力：ＪＩＳ Ｚ０２３７：２００９に準拠し、化粧シートの試験片をステンレス試験板（試験板）にローラ圧着しながら貼付し、貼付から３０秒以内に、剥離速度３００ｍｍ／ｍｉｎの条件で、試験片を試験板に対して１８０°に引きはがす試験方法により測定される初期粘着力試験
定荷重性試験：化粧シートから幅２５ｍｍ、長さ１００ｍｍの試験片を切り出し、試験片の一方の端部から５０ｍｍの粘着剤層面を試験板に対してローラ圧着しながら貼付し、貼付直後から２４時間、２３℃、５０％ＲＨの標準環境下に放置した後、試験板を試験片が貼付された面を下側に向けて水平に配置し、試験片の他方の端部に、試験片が鉛直方向に剥離するように質量５０ｇのおもりを取り付け、その状態を２４時間維持した後、試験片が試験板の表面から剥離される距離（剥離距離、ｍｍ）で測定される定荷重性試験
以下、図を参照しながら、本発明の一実施形態に係る化粧シートを説明する。
【００１１】
図１は、本実施形態の化粧シートの構成を示す断面図である。本実施形態の化粧シート１は、基材フィルム１０と、基材フィルム１０の一方の側に設けられた粘着剤層２０と、を備える。なお、剥離ライナー３０は、本発明の化粧シートにおける必須の構成ではない。
【００１２】
（発熱性試験）
化粧シート１は、防火性に優れている。係る防火性は、前記発熱性試験において、２０分間の試験時間で試験された前記試験片の総発熱量が７．２ＭＪ／ｍ２以下であることを意味する。
【００１３】
以下、前記発熱性試験について説明する。
不燃材料を評価する方法の一つとして、発熱性試験が知られている。本明細書中における発熱性試験とは、ＩＳＯ ５６６０−１：２００２ コーンカロリーメータ法に準拠し、試験片表面での輻射熱条件が５０ｋＷ／ｍ２で測定される発熱性試験である。
発熱性試験に際し、試験片表面での輻射熱条件が５０ｋＷ／ｍ２で測定されるよう、コーンカロリーメータの炉は、前記発熱性試験の前に予め加熱してある。２０分間の試験時間とは、コーンカロリーメータの炉により試験片表面の加熱を開始してからの時間である。
【００１４】
本明細書中における発熱性試験では、試験片として、石膏ボードと前記石膏ボードの輻射熱の与えられる側に積層された前記化粧シートとを有する積層体を用いる。当該試験片のサイズは、９９±１ｍｍ角とする。当該石膏ボードは不燃認定された石膏ボードであり、防火処理されていなく、形状は平板であり、表面の形状は平滑、厚さ１２．５（±０．５）ｍｍ、比重０．６５以上、重量は８．１ｋｇ／ｍ２以上、両表面に原紙が貼付されたものを使用する。当該原紙は、厚さは０．４５ｍｍ以下、重量は２５０ｇ／ｍ２以下である。不燃認定とは建築基準法（平成１２年建設省告示第１４００号）で認定された不燃材料を意味する。
【００１５】
実施形態の化粧シートの前記試験片の２０分間の試験時間での総発熱量は、７．２ＭＪ／ｍ２以下であり、７．０ＭＪ／ｍ２以下であることが好ましく、６．５ＭＪ／ｍ２以下であることがより好ましく、６．０ＭＪ／ｍ２以下であることがさらに好ましい。係る総発熱量を達成する試験片に用いられる化粧シートは、優れた防火性を有する。
【００１６】
実施形態の化粧シートは、建築基準法（平成１２年建設省告示第１４００号）で定められた発熱性試験の基準を満たすこと（発熱性試験に合格すること）が好ましい。発熱性試験の判断基準は、試験片に関し以下の３つの事項を有する。１）加熱開始後２０分間の総発熱量が８ＭＪ／ｍ２以下であること、２）加熱開始後２０分間、防火上有害な裏面まで貫通する亀裂及び穴がないこと、３）加熱開始後２０分間、最高発熱速度が１０秒以上継続して２００ｋＷ／ｍ２を超えないこと。
【００１７】
以下、本実施形態の化粧シートの構成について、詳細に説明する。
【００１８】
（基材フィルム）
基材フィルム１０の材質は特に限定されず、例えば、ポリエチレンテレフタレート（ＰＥＴ）等のポリエステル、ポリ塩化ビニル（ＰＶＣ）、ポリエチレン（ＰＥ）、ポリプロピレン（ＰＰ）等のポリオレフィン、ポリウレタン（ＰＵ）、ポリメチルメタクリレート（ＰＭＭＡ）、ポリフッ化ビニル、ポリフッ化ビニリデン、ポリクロロトリフルオロエチレン、ポリテトラフルオロエチレン、エチレン−テトラフルオロエチレン共重合体、テトラフルオロエチレン−ヘキサフルオロプロピレン共重合体などの樹脂で構成されたものが挙げられる。
【００１９】
基材フィルム１０は、三酸化アンチモンを含む。基材フィルムに三酸化アンチモンを含有させることにより、基材フィルムの難燃性を高めることができる。
基材フィルム１０は、塩化ビニル系樹脂を含有することが好ましい。塩化ビニル系樹脂は燃え難く、また伸びがよいために易施工性に優れるという利点を有する。
塩化ビニル系樹脂は、塩化ビニル由来の繰り返し単位を有する重合体である。
塩化ビニル系樹脂としては、塩化ビニルの単独重合体であってもよいし、塩化ビニルと、当該塩化ビニルと共重合可能な単量体との共重合体であってもよい。共重合体としては、エチレン−塩化ビニル共重合体、酢酸ビニル−塩化ビニル共重合体、塩化ビニル−ハロゲン化オレフィン共重合体等の塩化ビニルを主体とする共重合体等が挙げられる。塩化ビニルを主体とする共重合体において、塩化ビニル由来の繰り返し単位の量は、全繰り返し単位中、５０モル％以上が好ましく、７０モル％以上がより好ましい。
【００２０】
塩化ビニル系樹脂は１種単独で、あるいは２種以上を組み合わせて用いることができる。また、塩化ビニル系樹脂は、他の樹脂と併用することができる。他の樹脂としては、塩化ビニル系樹脂と相溶性の樹脂が好ましい。塩化ビニル系樹脂と他の樹脂とを併用する場合、他の樹脂の配合量は、塩化ビニル系樹脂１００質量部に対して、通常、１〜５０質量部、好ましくは５〜３０質量部、より好ましくは５〜１０質量部としてもよい。
【００２１】
基材フィルム１０の厚みは、１００μｍ以上３００μｍ以下であることが好ましく、１３０〜２５０μｍであることがより好ましく、１５０〜２００μｍであることが更に好ましい。基材フィルムを複数層備える場合、基材フィルムの厚みとは、各基材フィルムの厚みの総和とする。基材フィルム１０の厚みは、無作為に選出した１０か所の厚みを測定して得られた平均値として求めることができる。
基材フィルム１０の厚みが１００μｍ以上３００μｍ以下であると、化粧シートの施工性及び防火性に優れる。
【００２２】
（着色剤）
上記の基材フィルム１０は、必要に応じ各種添加剤が含有されてもよい。添加剤としては、例えば着色剤が挙げられる。
着色剤は、例えば、基材フィルム１０に含有されてもよい。着色された基材フィルムは、基材フィルムの原料となる樹脂組成物に着色剤を配合し、これをフィルム成形することで製造することができる。
【００２３】
着色は、基材フィルム１０に印刷が施されることで基材フィルム内に施されてもよい。又は、着色は、基材フィルム１０上に形成された印刷層（不図示）として施されてもよい。印刷層は、例えば、基材フィルム１０に対し、着色剤を含むインクによる印刷が施されることで形成される。インクは、基材フィルム１０に含浸されていてもよいし、基材フィルム上に堆積していてもよい。
【００２４】
着色剤としては、有機顔料、無機顔料、または染料が使用できる。黒色顔料としては、例えば、カーボンブラック、酸化銅、四三酸化鉄、二酸化マンガン、アニリンブラック、活性炭等が用いられる。黄色顔料としては、例えば、黄鉛、亜鉛黄、カドミウムイエロー、黄色酸化鉄、ミネラルファストイエロー、ニッケルチタンイエロー、ネーブルスエロー、ナフトールエローＳ、ハンザエロー、ベンジジンエローＧ、ベンジジンエローＧＲ、キノリンエローレーキ、パーマネントエローＮＣＧ、タートラジンレーキ等が用いられる。橙色顔料としては、例えば、赤色黄鉛、モリブデンオレンジ、パーマネントオレンジＧＴＲ、ピラゾロンオレンジ、バルカンオレンジ、インダスレンブリリアントオレンジＲＫ、ベンジジンオレンジＧ、インダスレンブリリアントオレンジＧＫＭ等が用いられる。赤色顔料としては、例えば、ベンガラ、カドミウムレッド、鉛丹、硫化水銀、カドミウム、パーマネントレッド４Ｒ、リソールレッド、ピロゾロンレッド、ウオッチングレッド、カルシウム塩、レーキレッドＤ、ブリリアントカーミン６Ｂ、エオシンレーキ、ローダミンレーキＢ、アリザリンレーキ、ブリリアントカーミン３Ｂ等が用いられる。紫色顔料としては、例えば、マンガン紫、ファストバイオレットＢ、メチルバイオレットレーキ等が用いられる。青色顔料としては、例えば、紺青、コバルトブルー、アルカリブルーレーキ、ビクトリアブルーレーキ、フタロシアニンブルー、無金属フタロシアニンブルー、フタロシアニンブルー部分塩素化物、ファーストスカイブルー、インダスレンブルーＢＣ等が用いられる。緑色顔料としては、例えば、クロムグリーン、酸化クロム、ピグメントグリーンＢ、マラカイトグリーンレーキ、ファイナルイエローグリーンＧ等が用いられる。白色顔料としては、例えば、亜鉛華、酸化チタン、アンチモン白、硫化亜鉛等が用いられる。体質顔料としては、例えば、バライト粉、炭酸バリウム、クレー、シリカ、ホワイトカーボン、タルク、アルミナホワイト等が用いられる。
【００２５】
また、染料としては、例えば、塩基性染料、酸性染料、分散染料、直接染料等が用いられる。このような染料としては、ニグロシン、メチレンブルー、ローズベンガル、キノリンイエロー、ウルトラマリンブルー等が例示される。
【００２６】
着色剤の配合量は、例えば基材フィルム１００質量％中、０〜４０質量％であってもよく、１０〜３０質量％であってもよい。
着色剤は１種単独で、あるいは２種以上を組み合わせて用いることができる。
【００２７】
（粘着剤層）
粘着剤層２０は、化粧シート１（剥離ライナー３０を除く）を、被着体に貼付させる機能を有する。粘着剤層２０には、臭素系難燃剤を含み、三酸化アンチモンを含まない。粘着剤層に、三酸化アンチモンが含まれると、粘着物性が低下する傾向となり、好ましくない。
粘着剤層２０を構成する粘着剤組成物中の、臭素系難燃剤の含有量は、粘着剤乾燥質量１００質量部に対して、乾燥質量として、５〜３０質量部、好ましくは、１０〜２０質量部である。
【００２８】
臭素系難燃剤としては、テトラブロモビスフェノールＡ、テトラブロモビスフェノールＡジアリルエーテル、テトラブロモビスフェノールＡジメタリルエーテル、テトラブロモビスフェノールＡジグリシジルエーテル、テトラブロモビスフェノールＡジグリシジルエーテルのトリブロモフェノール付加物、
テトラブロモビスフェノールＡビス（２，３−ジブロモプロピルエーテル）、テトラブロモビスフェノールＡビス（２−ブロモエチルエーテル）、テトラブロモビスフェノールＡビス（２，３−ジブロモ−２−メチルプロピルエーテル）、テトラブロモビスフェノールＳビス（２，３−ジブロモプロピルエーテル）、テトラブロモビスフェノールＳ、などの臭素化ビスフェノール系化合物あるいはその誘導体、
ヘキサブロモベンゼン、ペンタブロモトルエン、エチレンビスペンタブロモジフェニル、デカブロモジフェニルエーテル、オクタブロモジフェニルエーテル、ペンタブロモベンジルブロマイド、ビス（２，４，６ートリブロモフェノキシ）エタン、テトラブロモ無水フタル酸、オクタブロモトリメチルフェニルインダン、ペンタブロモベンジルアクリレート、トリブロモフェニルアリルエーテル、２，３−ジブロモプロピルペンタブロモフェニルエーテルなどの臭素化芳香族化合物あるいはその誘導体、
モノ（２，３−ジブロモプロピル）イソシアヌラート、ジ（２，３−ジブロモプロピルイソシアヌラート）、トリス（２，３−ジブロモプロピル）イソシアヌラート、モノ（２，３，４−トリブロモブチル）イソシアヌラート、ジ（２，３，４−トリブロモブチル）イソシアヌラート、トリス（２，３，４−トリブロモブチル）イソシアヌラートなどの臭素化イソシアヌラートあるいはエチレンビステトラブロモフタルイミド、エチレンビスジブロモノルボルナンジカルボキシイミド、２，４，６−トリス（２，４，６−トリブロモフェノキシ）１，３，５−トリアジンなどの臭素および窒素原子含有化合物、
テトラブロモビスフェノールＡポリカーボネートオリゴマー、テトラブロモビスフェノールＡジグリシジルエーテルとブロモ化ビスフェノール付加物エポキシオリゴマーなどの臭素化ビスフェノール類誘導体オリゴマー、
ペンタブロモベンジルアクリレートポリマーなどの臭素化アクリル樹脂、
トリス（トリブロモネオペンチル）ホスフェート、トリス（ブロモフェニル）ホスフェート等の臭素および燐原子含有化合物、
臭化アンモニウムなどの臭素化無機化合物、等が挙げられる。これらのなかでも、溶剤への溶解性に優れるという観点から、臭素化イソシアヌラートが好ましく、トリス（２，３−ジブロモプロピル）イソシアヌラートがより好ましい。
【００２９】
粘着剤層２０には、リン系難燃剤を含有することが好ましい。粘着剤層に臭素系難燃剤とともに、リン系難燃剤を含有させることにより、さらに、化粧シートの難燃性を高め、かつ、施工性を高めることができる。
リン系難燃剤としては、例えば、リン酸エステル系難燃剤、ポリリン酸アンモニウム系難燃剤、メラミンリン酸塩系難燃剤、リン酸アミド系難燃剤、フォスファゼン化合物系難燃剤などが挙げられるが、リン酸エステル系難燃剤が好ましい。
【００３０】
市販のリン酸エステル系難燃剤としては、例えば、
大八化学工業社製非ハロゲンリン酸エステルであるＴＭＰ（トリメチルホスフェート）、ＴＥＰ（トリエチルホスフェート）、ＴＰＰ（トリフェニルホスフェート）、ＴＣＰ（トリクレジルホスフェート）、ＴＸＰ（トリキシレニルホスフェート）、ＣＤＰ（クレジルジフェニルホスフェート）、ＮＤＰＰ（２−ナフチルジフェニルホスフェート）、ＰＸ−１１０（クレジルジ２，６−キシレニルホスフェート）、  非ハロゲン縮合リン酸エステルであるＣＲ−７３３Ｓ、ＣＲ−７４１、ＰＸ−２００、ＤＡＩＧＵＡＲＤ−５８０、ＤＡＩＧＵＡＲＤ−６１０、ＤＡＩＧＵＡＲＤ−８８０、
含ハロゲンリン酸エステルであるＴＭＣＰＰ（トリス（クロロプロピル）ホスフェート）、ＣＲ−９００（トリス（トリブロモネオペンチル）ホスフェート）、
含ハロゲン縮合リン酸エステルであるＣＲ−５０４Ｌ、ＣＲ−５７０、ＤＡＩＧＵＡＲＤ−５４０、
アクゾノーベルジャパン社製フォスフレックス１１２、１１２Ｂ、１７９Ａ等のフォスフレックスシリーズ、ファイヤロールフレックスＲＤＰ、ＢＤＰ、４８００、ファイヤクエル２２０、ＥＨＣ、ファイロールＤＰＮ、６、ＤＭＭＰ等のファイロールシリーズ；
味の素ファインテクノ社製非ハロゲンリン酸エステルであるレオフォス３５、５０、６５、９５、１１０、ＴＰＰ、ＲＤＰ、ＢＡＰＰ、ＣＤＰといったレオフォスシリーズ、クロニテックスＣＤＰ、ＴＣＰ、ＴＸＰといったクロニテックスシリーズ、レオモールＴＩＢＰ、ＴＯＰ等のレオモールシリーズ、レオルーブＨＹＤ−１１０、デュラッドＣＤＰ、ＴＣＰ、ＴＸＰ等のデュラッドシリーズ；
ＡＤＥＫＡ社製縮合リン酸エステルであるアデカスタブＰＦＲ、ＦＰ−５００、ＦＰ−６００、ＦＰ−７００等のアデカスタブシリーズ；
アルベマール日本社製縮合リン酸エステルであるＮｃｅｎｄＸＰ−３０、含ハロゲンリン酸エステルであるＡｎｔｉｂｌａｚｅＴＭＣＰ、１９５、含ハロゲン縮合リン酸エステルであるＡｎｔｉｂｌａｚｅＶ−６；
ケムチュラ・ジャパン社製非ハロゲンリン酸エステルであるＲｅｏｆｏｓＴＰＰ、ＲＤＰ、ＢＡＰＰ等のＲｅｏｆｏｓシリーズ；
等が挙げられるが、揮発性が低い縮合リン酸エステルが好ましい。
【００３１】
ポリリン酸アンモニウム系難燃剤としては、ポリリン酸アンモニウム単体、もしくは該ポリリン酸アンモニウムを主成分とする化合物等が挙げられる。
該ポリリン酸アンモニウムは、一般式（ＮＨ4）r+2ＰrＯ3r+1（但し、ｒは２０〜１０００の整数）で表すことができる化合物であり、ｒが十分に大きいときはメタリン酸の式（ＮＨ4ＰＯ3）r（ここでｒは前記と同じ）で近似できる化合物である。
一方、該ポリリン酸アンモニウムを主成分とする化合物としては、該ポリリン酸アンモニウムを熱硬化性樹脂で被覆もしくはマイクロカプセル化したもの、メラミンモノマーや他の含窒素有機化合物等で該ポリリン酸アンモニウム表面を被覆したもの、界面活性剤やシリコーン化合物で処理したもの、あるいはポリリン酸アンモニウムを製造する過程でメラミン等を添加し難溶化したもの等が挙げられる。
市販のポリリン酸アンモニウム系難燃剤としては、例えば、クラリアント社製エキソリット（Ｅｘｏｌｉｔ）−４２２、４６３、７００、ＡＰ−７５０、モンサント社製フォスチェク（Ｐｈｏｓ−ｃｈｅｋ）−Ｐ／３０、Ｐ／４０、住友化学工業社製スミセーフ−Ｐ、ＰＭ、チッソ社製テラージュ（ＴＥＲＲＡＪＵ）−Ｓ１０、Ｓ２０、Ｃ６０、Ｃ７０、Ｃ８０、アルベマール日本社製ＡｎｔｉｂｌａｚｅＭＣ、ＰＩ等が挙げられる。
【００３２】
粘着剤層２０を構成する粘着剤組成物中の、リン系難燃剤の含有量は、粘着剤乾燥質量１００質量部に対して、乾燥質量として、１０〜５０質量部、好ましくは、２０〜４０質量部である。
【００３３】
本発明の化粧シートにおいて、該粘着剤層の粘着力は、下記初期粘着力試験において、初期粘着力が５℃環境下で、５Ｎ／２５ｍｍ以上であって、２３℃、５０％ＲＨ環境下で、１５Ｎ／２５ｍｍ以上であって、下記定荷重性試験において、剥離距離が５ｍｍ以下である。初期粘着力は、ＪＩＳ Ｚ０２３７：２００９に準拠して、化粧シートの試験片をステンレス試験板（試験板）にローラ圧着しながら貼付し、貼付から３０秒以内に、剥離速度３００ｍｍ／ｍｉｎの条件で、試験片を試験板に対して１８０°に引きはがす試験方法により測定された値であって、５℃±１℃環境下において、５Ｎ／２５ｍｍ以上であり、５〜１００Ｎ／２５ｍｍであることが好ましく、８〜４０Ｎ／２５ｍｍであることがより好ましく、２３℃±１℃、５０％ＲＨ環境下において、１５Ｎ／２５ｍｍ以上であり、１８〜１００Ｎ／ｍｍであることが好ましく、２０〜４０Ｎ／２５ｍｍであることがより好ましい。前記初期粘着力が５Ｎ／２５ｍｍ以上であると、被着体と化粧シート間の貼り付きが良好となり好ましい。前記粘着力が１００Ｎ／２５ｍｍ以下であると、化粧シートの施工性が良好となり好ましい。
また、定荷重性は、化粧シートから幅２５ｍｍ、長さ１００ｍｍの試験片を切り出し、試験片の一方の端部から５０ｍｍの粘着剤層面を試験板に対してローラ圧着しながら貼付し、貼付直後から２４時間、２３℃、５０％ＲＨの標準環境下に放置した後、試験板を試験片が貼付された面を下側に向けて水平に配置し、試験片の他方の端部に、試験片が鉛直方向に剥離するように質量５０ｇのおもりを取り付け、その状態を２４時間維持した後、試験片が試験板の表面から剥離される距離（剥離距離、ｍｍ）で測定された値であって、５ｍｍ以下であり、３ｍｍ以下が好ましい。前記定荷重性が、５ｍｍ以下であると、化粧シート貼付経時後の浮き剥がれが少なくなり好ましい。
【００３４】
（粘着剤）
粘着剤層は粘着剤を含み、架橋剤を反応させて形成される。粘着剤は、例えば、アクリル系樹脂、ウレタン系樹脂、シリコーン系樹脂等の粘着性樹脂が挙げられるが、アクリル系樹脂を含有するアクリル系粘着剤であることが好ましい。粘着剤層１００質量％に対する、アクリル系樹脂の含有量は、２０〜９９．９質量％であってよく、４０〜９０質量％であってよく、６５〜８５質量％であってよい。アクリル系樹脂としては、（メタ）アクリル酸エステルの重合体が挙げられ、例えば（メタ）アクリル酸エステル由来の構成単位を有する重合体又は共重合体が挙げられる。（メタ）アクリル酸エステル由来の構成単位の含有量は、全構成単位中、好ましくは７０〜９９．９質量％、より好ましくは８０〜９９．５質量％、更に好ましくは８５〜９９質量％、より好ましくは８８〜９５質量％である。（メタ）アクリル酸エステル系共重合体としては、アルキル基の炭素数が１〜２０の（メタ）アクリル酸アルキルエステルと、活性水素を有する官能基を含む単量体と、任意で用いられる他の単量体との共重合体が挙げられる。なお、本明細書において、「（メタ）アクリル酸」とは、「アクリル酸」及び「メタクリル酸」の両方を含む概念である。
【００３５】
アルキル基の炭素数が１〜２０の（メタ）アクリル酸アルキルエステルとしては、（メタ）アクリル酸メチル、（メタ）アクリル酸エチル、（メタ）アクリル酸プロピル、（メタ）アクリル酸ブチル、（メタ）アクリル酸ペンチル、（メタ）アクリル酸ヘキシル、（メタ）アクリル酸シクロヘキシル、（メタ）アクリル酸２−エチルヘキシル、（メタ）アクリル酸イソオクチル、（メタ）アクリル酸デシル、（メタ）アクリル酸ドデシル、（メタ）アクリル酸ミリスチル、（メタ）アクリル酸パルミチル、（メタ）アクリル酸ステアリル等が挙げられる。これらは１種を単独で用いてもよく、２種以上を混合して用いてもよい。
【００３６】
活性水素を有する官能基を含む単量体としては、（メタ）アクリル酸２−ヒドロキシエチル、（メタ）アクリル酸２−ヒドロキシプロピル、（メタ）アクリル酸３−ヒドロキシプロピル、（メタ）アクリル酸２−ヒドロキシブチル、（メタ）アクリル酸３−ヒドロキシブチル、（メタ）アクリル酸４−ヒドロキシブチル等の（メタ）アクリル酸ヒドロキシアルキルエステル等のヒドロキシル基含有モノマー；アクリルアミド、メタクリルアミド、Ｎ−メチルアクリルアミド、Ｎ−メチルメタクリルアミド、Ｎ−メチロールアクリルアミド、Ｎ−メチロールメタクリルアミド等のアミド基含有モノマー；（メタ）アクリル酸モノメチルアミノエチル、（メタ）アクリル酸モノエチルアミノエチル、（メタ）アクリル酸モノメチルアミノプロピル、（メタ）アクリル酸モノエチルアミノプロピル等の（メタ）アクリル酸モノアルキルアミノアルキル；アクリル酸、メタクリル酸、クロトン酸、マレイン酸、イタコン酸、シトラコン酸等のエチレン性不飽和結合を有するカルボン酸等が挙げられる。これらは１種を単独で用いてもよく、２種以上を混合して用いてもよい。
【００３７】
架橋剤の使用量は、その種類にもよるが、前記（メタ）アクリル酸エステル系共重合体１００質量部に対して、例えば０．０１〜２０質量部であってもよく、例えば０．１〜１０質量部であってもよい。
架橋剤としては、イソシアネート系架橋剤、エポキシ系架橋剤、アジリジン系架橋剤、金属キレート系架橋剤及びアミン系架橋剤、アミノ樹脂系架橋剤等が挙げられる。
イソシアネート系架橋剤としては、例えば、２，４−トリレンジイソシアネート、２，６−トリレンジイソシアネート、１，３−キシリレンジイソシアネート、１，４−キシリレンジイソシアネート、４，４’−ジフェニルメタンジイソシアネート、２，４’−ジフェニルメタンジイソシアネート、３−メチルジフェニルメタンジイソシアネート、ヘキサメチレンジイソシアネート、３−イソシアネートメチル−３，５、５−トリメチルシクロヘキシルイソシアネート、４，４’−メチレンビス（シクロヘキシルイソシアネート）、２，４’−メチレンビス（シクロヘキシルイソシアネート）、リジンイソシアネート等の多価イソシアネート化合物が挙げられる。
【００３８】
粘着剤層２０の厚みは、１０μｍ以上１００μｍ以下であることが好ましく、２０〜８０μｍであることがより好ましく、３０〜７０μｍであることがさらに好ましい。粘着剤層２０の厚みが１０μｍ以上であると、前記発熱性試験における試験片の総発熱量を、７．２ＭＪ／ｍ２以下に抑えるうえで効果的である。粘着剤層２０の厚みが１０μｍ以上であると、化粧シートの被着体への粘着力も良好に発揮される。また、粘着剤層２０の厚みが１００μｍ以下であると、化粧シートの施工性に優れる。
【００３９】
また、粘着剤層２０には、化粧シートの難燃性を高めることを目的とし、臭素系難燃剤以外の難燃剤が含まれていてもよい。
このような難燃剤としては、例えば、熱発泡性難燃剤、などがあげられる。熱発泡性難燃剤は、粘着剤層２０に熱発泡性を付与することができる。なお、粘着剤層２０に熱発泡性を与えるものは、熱発泡性難燃剤に限られるものではない。
【００４０】
熱発泡性難燃剤はイントメッセント系難燃剤として知られているものであってもよい。イントメッセント系難燃剤の特性を発揮し、イントメッセント系難燃剤に含まれていてもよい物質としては、ポリリン酸アンモニウム、ポリリン酸メラミン、リン酸メラミン、リン酸エステルアミド等の窒素含有（ポリ）リン酸塩化合物；ピロリン酸ピペラジン、ピロリン酸メラミン等の窒素含有ピロリン酸塩化合物等が挙げられる。熱発泡性難燃剤は、ポリリン酸アンモニウム、ポリリン酸メラミン、ピロリン酸ピペラジン、ピロリン酸メラミン及びリン酸エステルアミドからなる群から選ばれる少なくとも一種の化合物を含むことが好ましく、なかでもピロリン酸ピペラジン及びピロリン酸メラミンを含むことがより好ましい。熱発泡性難燃剤は膨張黒鉛等の発泡性材料を含んでもよい。
【００４１】
粘着剤層が熱発泡性難燃剤を含む場合、粘着剤層２０における熱発泡性難燃剤の含有量は、粘着剤層１００質量％に対して、１０〜４５質量％であることが好ましく、１５〜４０質量％であることがより好ましく、２０〜３０質量％であることがさらに好ましい。粘着剤層が上記割合で熱発泡性難燃剤を含むことにより、粘着剤層の熱発泡後により形成された発泡層の断熱性が優れたものとなり、より効果的に、前記発熱性試験における試験片の総発熱量を、７．２ＭＪ／ｍ２以下に抑えることができるとともに、被着体への貼付きも良好とすることできる。難燃剤の添加量が、粘着剤層１００質量％に対して上記上限値を超えると、粘着剤層の粘着力が低下して、被着体への貼り付きの状態が悪くなる場合がある。
【００４２】
（剥離ライナー）
剥離ライナー３０は、公知のいずれのものを使用してもよい。剥離ライナー３０の基材としては、例えば、紙、ポリエチレン、ポリプロピレン、ポリエステルなどよりなる樹脂フィルムが挙げられる。そして、この基材の粘着剤層２０との接合面を剥離剤（例えば、シリコーン系剥離剤など）で処理したものが好適に使用される。
【００４３】
剥離ライナー３０の厚さは特に限定されず、例えば、２０〜２００μｍ程度が好ましい。
【００４４】
化粧シート１には、基材フィルム１０の粘着剤層２０が設けられた側とは反対側に、最外層としてフッ素系樹脂を含むフッ素系樹脂フィルムが更に積層されていてもよい。
【００４５】
化粧シート１には、基材フィルム１０の粘着剤層２０が設けられた側とは反対側の表面に、凹凸が形成されていてもよい。凹凸はいわゆるシボ加工が施されて形成されたものや、木目状の形状を有するもの等が挙げられる。
【００４６】
本実施形態の化粧シート１は、建物室内の壁や床、天井等の内装に貼付されて、使用されることが好ましい。本実施形態の化粧シート１は、建物室内の壁や床、天井等の内装に使用される石膏ボードに貼付されて、使用させることが好ましい。
【００４７】
実施形態の化粧シート１によれば、基材フィルムに三酸化アンチモンを含有し、粘着剤層が粘着剤と臭素系難燃剤とを含有し、三酸化アンチモンを含有しないことにより、防火性及び施工性に優れる化粧シートを提供できる。化粧シート１では、火災時に基材フィルムに含まれる三酸化アンチモンと粘着剤層に含まれる臭素系難燃剤とが混ざり合い、粘着剤燃焼時の発熱が抑制されることで、前記総発熱量を容易に７．２ＭＪ／ｍ２以下とすることができる。
【００４８】
また、化粧シート１は、粘着剤層の前記初期粘着力が、５℃環境下で、５Ｎ／２５ｍｍ以上、２３℃、５０％ＲＨ環境下で、１５Ｎ／２５ｍｍ以上であって、粘着剤層の前記定荷重が、５ｍｍ以下であるため、粘着物性が低下することなく、低温及び常温での施工性に優れている。
【００４９】
≪化粧シートの製造方法≫
本発明の化粧シートの製造方法は、本発明の化粧シートの製造方法であって、前記三酸化アンチモンを含む基材フィルム上に、前記粘着剤層を設けるものである。
一実施形態として、化粧シートは、例えば、次のようにして製造することができる。
【００５０】
まず、粘着剤層の形成のための粘着剤組成物を用意する。粘着剤組成物は、粘着剤と臭素系難燃剤とを含む上記で挙げた粘着剤層を構成する各成分を適宜の割合で配合して得られる。配合に際しては、各成分を予め分散媒や溶媒を用いて希釈しておいてもよく、また混合時に分散媒や溶媒を加えてもよい。
溶媒としては、例えば、トルエン、キシレン、メタノール、エタノール、イソブタノール、ｎ−ブタノール、酢酸エチル、メチルエチルケトン、アセトン、テトラヒドロフラン、イソプロパノール、ジメチルホルムアミド、Ｎ−メチルピロリドンなどが挙げられる。これらは、１種単独で用いても、２種以上を組み合わせて用いてもよい。
【００５１】
基材フィルム上に、上記で得た粘着剤組成物を公知の塗工装置により適宜の厚さに塗布する。続いて、基材フィルム上の粘着剤組成物を加熱し乾燥させることにより、粘着剤組成物中の溶媒を除去し、基材フィルム上に粘着剤層を設ける。粘着剤層に上記の剥離ライナーを貼着してもよい。
【００５２】
又は、適当な剥離ライナー上に、粘着剤組成物を公知の塗工装置により適宜の厚さに塗布する。続いて、剥離ライナー上の粘着剤組成物を加熱し乾燥させることにより、粘着剤組成物中の溶媒を除去し、剥離ライナー上に粘着剤層を形成させる。その後、当該粘着剤層を上記基材フィルム上に転写し、基材フィルム上に粘着剤層を設けてもよい。
【００５３】
なお、熱発泡性の基材フィルムを用いる場合、熱発泡性の基材フィルムは、基材フィルムの原料となる樹脂組成物に熱発泡性難燃剤を配合し、これをフィルム成形することで製造できる。
【００５４】
上記加熱の温度は、８０〜１５０℃程度とすることが挙げられる。
塗工装置としては、ロールコーター、ナイフコーター、ロールナイフコーター、ファウンテンダイコーター、スロットダイコーター、リバースコーター等が挙げられる。
【実施例】
【００５５】
以下、実施例および比較例により本発明をさらに具体的に説明するが、本発明は以下の実施例に限定されるものではない。
【００５６】
［実施例１］
（基材フィルムの製造）
下記ベース樹脂を溶融させて得られた基材フィルム用組成物を、カレンダーにより１６０μmの厚みに成膜することにより、基材フィルムを得た。
【００５７】
ベース樹脂：
ポリ塩化ビニル（ＰＶＣ）：１００質量部、フタル酸ジオクチル：２０質量部、エポキシ系可塑剤：５質量部、バリウム亜鉛系安定剤：２質量部、酸化チタン（顔料）：１０質量部、三酸化アンチモン（日本精鉱社製、商品名「ＰＡＴＯＸ−Ｍ」）：５質量部
【００５８】
（粘着剤層の製造）
単量体成分として、アクリル酸ブチル９２質量部、及びアクリル酸８質量部、溶剤として、酢酸エチル２００質量部、重合開始剤として、アゾビスイソブチロニトリル０．２質量部を反応器に入れ混合した。４時間窒素ガスで脱気を行い、６０℃まで徐々に昇温した後、２４時間撹拌しながら重合反応を行い、重量平均分子量が６５万のアクリル系共重合体を含む酢酸エチル溶液（乾燥質量濃度３３質量％）を得た。
【００５９】
得られたアクリル系共重合体の乾燥質量１００質量部に対して、イソシアネート系架橋剤（東ソー株式会社製、商品名「コロネートＬ」）を２．２５質量部、臭素系難燃剤（トリス（２，３−ジブロモプロピル）イソシアヌラート、マナック社製、商品名「ＥＢ−７０」）を１５質量部、リン酸エステル系難燃剤（大八化学工業社製、商品名「ＣＲ７４１」、常温で液体）を３０質量部、それぞれ乾燥質量として添加した。この混合物を、乾燥質量濃度が２８質量％となるように酢酸エチルで希釈し、粘着剤組成物の溶液を調製した。
この溶液を、剥離ライナーに、乾燥後の粘着剤層の厚さが５０μｍとなるように塗布し、１００℃で１分間乾燥した後に、基材フィルムに転写して粘着剤層を形成し、実施例１の化粧シートを作製した。
【００６０】
［比較例１］
粘着剤層に、三酸化アンチモンを５質量部添加する以外は、実施例１の化粧シートと同様にして、比較例１の化粧シートを製造した。
【００６１】
［比較例２］
基材フィルムから、三酸化アンチモンを除く以外は、上記実施例１の化粧シートと同様にして、比較例２の化粧シートを製造した。
【００６２】
［比較例３］
難燃剤から、臭素系難燃剤（トリス（２，３−ジブロモプロピル）イソシアヌラート、マナック社製、商品名「ＥＢ−７０」）を除く以外は、実施例１の化粧シートと同様にして、比較例３の化粧シートを製造した。
【００６３】
［比較例４］
粘着剤層に、三酸化アンチモンを１質量部添加する以外は、実施例１の化粧シートと同様にして、比較例４の化粧シートを製造した。
【００６４】
【表１】
2018192637.tif 000003
【００６５】
［初期粘着力］
２５ｍｍ×３００ｍｍにカットした上記実施例１、及び比較例１〜４の化粧シートを粘着力測定用の試験片とし、ＪＩＳ Ｚ０２３７：２００９に準拠して、前記試験片をステンレス試験板（試験板）にローラ圧着しながら貼付し、貼付から３０秒以内に、２３℃±１℃、５０％ＲＨ環境下、又は、５℃±１℃環境下で、剥離速度３００ｍｍ／ｍｉｎの条件で、試験片を試験板に対して１８０°に引きはがす試験方法により粘着力を測定した。結果を表１に示す。
【００６６】
［定荷重性］
得られた化粧シートにおける定荷重性を評価した。すなわち、得られた化粧シートから、幅２５ｍｍ、長さ１００ｍｍの試験片を切り出し、試験片の一方の端部から５０ｍｍの粘着剤層面を試験板に対してローラ圧着しながら貼付し、貼付直後から２４時間、２３℃、５０％ＲＨの標準環境下に放置した。
次いで、試験板を試験片が貼付された面を下側に向けて水平に配置し、試験片の他方の端部に、試験片が鉛直方向に剥離するように質量５０ｇのおもりを取り付け、その状態を２４時間維持した後、試験片が試験板の表面から剥離される距離（剥離距離、ｍｍ）を測定し、以下の基準に準じて、定荷重性を評価した。得られた結果を表１に示す。
【００６７】
［発熱性試験］
１００ｍｍ角に切断された厚さ１２．５ｍｍの不燃認定の石膏ボード（両表面に原紙が貼付されたもの）に、実施例および比較例で得られた各化粧シート（厚さ２１０μｍ、１００ｍｍ角に切断したもの）を重ねあわせて積層体を形成し、これを試験片とした。製造された試験片は、２３℃５０％ＲＨの環境下に１週間以上置いた後、下記試験に使用した。
当該試験片に対し、コーンカロリーメータ（Ｆｉｒｅ  Ｔｅｓｔｉｎｇ  Ｔｅｃｈｎｏｌｏｇｙ  Ｌｔｄ製）を用いて、ＩＳＯ ５６６０−１：２００２ コーンカロリーメータ法に準拠し、試験片表面での輻射熱条件が５０ｋＷ／ｍ２で測定される発熱性試験を行った。ここで試験片表面（輻射熱の与えられる側）とは、試験片の化粧シート表面である。このようにして、前記試験片の２０分間の試験時間での総発熱量を求めた。結果を表１に示す。
【００６８】
実施例１の化粧シートの試験片は、２０分間の発熱性試験時間での総発熱量及び定荷重の値が低く、５℃環境下及び２３℃環境下での初期粘着力も高かった。それに対し、比較例１の化粧シートの試験片は、２０分間での発熱性試験時間での総発熱量の値及び定荷重性（剥離距離）の値は低かったが、５℃環境下及び２３℃環境下での初期粘着力の値が低かった。比較例２の化粧シートの試験片は、５℃環境下及び２３℃環境下での初期粘着力の値は高く、定荷重性（剥離距離）の値の値も低かったが、２０分間の発熱性試験時間での総発熱量の値が高かった。比較例３の化粧シートの試験片は、５℃環境下での初期粘着力の値は高かったが、２３℃環境下での初期粘着力の値が低く、定荷重性（剥離距離）の値及び２０分間の発熱性試験時間での総発熱量の値も高かった。試験例４の化粧シートの試験片は、２０分間の発熱性試験時間での総発熱量は低く、定荷重性（剥離距離）の値も低かったが、５℃環境下及び２３℃環境下での初期粘着力の値が低かった。
上記の結果から、実施例１の化粧シートは、比較例１〜４の化粧シートと比較して、２０分間での発熱性試験時間での総発熱量が低く、防火性に優れるとともに、５℃環境下及び２３℃環境下での初期粘着力が高く、かつ、定荷重性（剥離距離）の値が低く、施工性に優れていた。
【符号の説明】
【００６９】
１…化粧シート、１０…基材フィルム、２０…粘着剤層、３０…剥離ライナー
【図１】
2018192637.tif 000004